(57)【要約】【課題】アルカリ土類金属が空気に曝されることを防止し、品質の劣化を抑制できるとともに、精製効率の向上を図るアルカリ土類金属の製造装置及び製造方法を提供する。【解決手段】アルカリ土類金属の製造装置１０は、反応器２０と、反応器２０内に配置され、原料を収容する第１の容器３０と、第１の容器３０を加熱するヒータ５０と、反応器２０に接続され、反応器２０内にアルカリ土類金属に対して不活性なガスを供給する不活性ガス供給手段１６と、反応器２０に接続され、反応器２０内を真空状態に減圧する真空発生手段１８と、反応器２０内に配置され、真空発生手段１８により形成された真空状態でヒータ５０により加熱されて気化したアルカリ土類金属を冷却して、表面にアルカリ土類金属を蒸着させるコレクタ６０と、反応器２０内においてコレクタ６０の下方に配置され、アルカリ土類金属を回収する第２の容器４０と、を備える。【選択図】図１
2018059177.tif 000002
【特許請求の範囲】
【請求項１】
反応器と、
前記反応器内に配置され、アルカリ土類金属の原料を収容する第１の容器と、
前記第１の容器を加熱するヒータと、
前記反応器に接続され、前記反応器内にアルカリ土類金属に対して不活性な不活性ガスを供給する不活性ガス供給手段と、
前記反応器に接続され、前記反応器内を真空状態に減圧する真空発生手段と、
前記反応器内に配置され、前記真空発生手段により形成された真空状態で前記ヒータにより加熱されて気化したアルカリ土類金属を冷却して、表面にアルカリ土類金属を蒸着させるコレクタと、
前記反応器内において前記コレクタの下方に配置され、アルカリ土類金属を回収する第２の容器と、を備えるアルカリ土類金属の製造装置。
【請求項２】
請求項１記載のアルカリ土類金属の製造装置であって、
前記反応器は鉛直方向に沿って立設され、
前記第１の容器は前記反応器内の下方に配置され、
前記第２の容器は前記第１の容器の上方に配置されていることを特徴とするアルカリ土類金属の製造装置。
【請求項３】
請求項２記載のアルカリ土類金属の製造装置であって、
前記コレクタを昇降するための昇降駆動装置を備えていることを特徴とするアルカリ土類金属の製造装置。
【請求項４】
反応器内を真空状態に減圧し、反応器内に配置された第１の容器に収容されたアルカリ土類金属の原料を加熱して原料からアルカリ土類金属を気化させる加熱工程と、
前記反応器内に配置されたコレクタを冷却することによって、前記加熱工程により前記原料から気化したアルカリ土類金属を前記コレクタの表面に蒸着させる蒸着工程と、
アルカリ土類金属に対して不活性なガスを反応器内に供給して前記不活性なガスの雰囲気の非真空状態を形成するとともに、前記コレクタの冷却を終了し、前記蒸着工程により前記コレクタの表面に蒸着したアルカリ土類金属を昇温させて融解し、融解したアルカリ土類金属を前記反応器内において前記コレクタの下方に配置された第２の容器に回収する回収工程と、を備えるアルカリ土類金属の製造方法。
【発明の詳細な説明】
【技術分野】
【０００１】
本発明は、アルカリ土類金属の製造装置及び製造方法に関する。
【背景技術】
【０００２】
近年、高純度のアルカリ土類金属、特に高純度の金属カルシウムは、レアメタル及びレアアースの還元剤、合金の添加剤その他種々の用途に供され、需要が増加している。
【０００３】
従来、高純度カルシウムの製造方法として、ルツボに装入したカルシウムの原料を加熱して昇華させ、昇華容器内の側壁に蒸着させて第１回目の昇華精製を行い、回収した第１回目の昇華精製されたカルシウムを再度加熱して第２回目の昇華精製を行い、昇華容器内の側壁に蒸着させて高純度のカルシウムを回収する方法が提案されている（例えば、特許文献１）。
【先行技術文献】
【特許文献】
【０００４】
【特許文献１】特許第５２９０３８７号公報
【発明の概要】
【発明が解決しようとする課題】
【０００５】
しかしながら、特許文献１に記載された高純度カルシウムの製造方法は、昇華容器内の側壁にカルシウムが蒸着するので、側壁に蒸着したカルシウムを回収するために、カルシウムが空気に曝される可能性がある。カルシウム等のアルカリ土類金属は僅かな空気と接触した場合でも容易に酸化物、窒化物に反応し、品質を劣化させる。
【０００６】
そこで、本発明は、アルカリ土類金属が空気に曝されることを防止し、品質の劣化を抑制できるとともに、精製効率の向上を図ることができるアルカリ土類金属の製造装置及び製造方法を提供することを提案することを目的とする。
【課題を解決するための手段】
【０００７】
本発明は、以下の［１］〜［３］のアルカリ土類金属の製造装置、及び、［４］のアルカリ土類金属の製造方法を提供する。
［１］反応器と、前記反応器内に配置され、アルカリ土類金属の原料を収容する第１の容器と、前記第１の容器を加熱するヒータと、前記反応器に接続され、前記反応器内にアルカリ土類金属に対して不活性な不活性ガスを供給する不活性ガス供給手段と、前記反応器に接続され、前記反応器内を真空状態に減圧する真空発生手段と、前記反応器内に配置され、前記真空発生手段により形成された真空状態で前記ヒータにより加熱されて気化したアルカリ土類金属を冷却して、表面にアルカリ土類金属を蒸着させるコレクタと、前記反応器内において前記コレクタの下方に配置され、アルカリ土類金属を回収する第２の容器と、を備えるアルカリ土類金属の製造装置。
［２］［１］記載のアルカリ土類金属の製造装置であって、前記反応器は鉛直方向に沿って立設され、前記第１の容器は前記反応器内の下方に配置され、前記第２の容器は前記第１の容器の上方に配置されていることを特徴とするアルカリ土類金属の製造装置。
［３］［２］記載のアルカリ土類金属の製造装置であって、前記コレクタを昇降するための昇降駆動装置を備えていることを特徴とするアルカリ土類金属の製造装置。
［４］反応器内を真空状態に減圧し、反応器内に配置された第１の容器に収容されたアルカリ土類金属の原料を加熱して原料からアルカリ土類金属を気化させる加熱工程と、前記反応器内に配置されたコレクタを冷却することによって、前記加熱工程により前記原料か
ら気化したアルカリ土類金属を前記コレクタの表面に蒸着させる蒸着工程と、アルカリ土類金属に対して不活性なガスを反応器内に供給して前記不活性なガスの雰囲気の非真空状態を形成するとともに、前記コレクタの冷却を終了し、前記蒸着工程により前記コレクタの表面に蒸着したアルカリ土類金属を昇温させて融解し、融解したアルカリ土類金属を前記反応器内において前記コレクタの下方に配置された第２の容器に回収する回収工程と、を備えるアルカリ土類金属の製造方法。
【発明の効果】
【０００８】
［１］記載のアルカリ土類金属の製造装置によれば、まず、真空発生手段により形成された真空状態でヒータにより加熱されて気化したアルカリ土類金属をコレクタにより冷却して、コレクタ表面にアルカリ土類金属を蒸着させる。次に、不活性ガス供給手段により不活性ガスが供給された非真空状態で、ヒータによりコレクタ表面に蒸着したアルカリ土類金属を昇温し融解する。そして、融解したアルカリ土類金属を、コレクタ下方に配置された第２の容器に重力により落下させて回収する。
【０００９】
従って、当該製造装置によれば、アルカリ土類金属の原料を当該製造装置内に収容してから製造されたアルカリ土類金属を第２の容器に回収するまで、製造装置内でアルカリ土類金属が空気に曝されることを防止して、品質の劣化を抑制したアルカリ土類金属を製造することができる。また、製造されたアルカリ土類金属は第２の容器に回収され、空気に曝される面積が小さくなるので、回収後の品質の劣化を抑制することができる。
【００１０】
さらに、当該製造装置は、コレクタ表面にアルカリ土類金属を蒸着させる反応器内の温度状態と、コレクタ表面に蒸着したアルカリ土類金属を融解させる反応器内の温度状態とを、簡易な構成で形成し、精製効率の向上を図ることができる。
【００１１】
［２］記載のアルカリ土類金属の製造装置によれば、製造装置のコンパクト化を図ることができ、特に水平方向に複数の製造装置を並列させることで省スペースで生産量の増加を図ることができる。
【００１２】
［３］記載のアルカリ土類金属の製造装置によれば、第１の容器内の原料からアルカリ土類金属を気化させる場合、コレクタを反応器内の上方に移動させ、ヒータからコレクタまでの距離を長くしてコレクタによる冷却効率を高め、ヒータからコレクタまでの温度差を大きくし、コレクタ表面にアルカリ土類金属を蒸着させる。また、コレクタ表面に蒸着したアルカリ土類金属を融解させる場合、コレクタを第２の容器近傍まで移動させ、コレクタ表面に蒸着したアルカリ土類金属に対する加熱効率を高めるとともに、第２の容器に落下する融解したアルカリ土類金属が第２の容器から飛散することを防止する。
【００１３】
従って、当該製造装置によれば、精製したアルカリ土類金属を効率的に回収することができるとともに、原料加熱からカルシウムの回収までの１サイクルに要する時間の短縮化を図ることができる。
【００１４】
［４］記載のアルカリ土類金属の製造方法によれば、製造装置内でアルカリ土類金属が空気に曝されることを防止して、品質の劣化を抑制した、アルカリ土類金属を製造することができる。
【図面の簡単な説明】
【００１５】
【図１】本発明の実施形態に係るアルカリ土類金属の製造装置の概要図。
【図２】本発明の実施形態に係るアルカリ土類金属の製造方法を説明する図。
【発明を実施するための形態】
【００１６】
［製造装置］
図１に示されるように、本実施形態のアルカリ土類金属の製造装置１０は、反応器２０と、ヒータ５０とを備える、カルシウムを精製する装置である。尚、本実施形態の製造装置１０は、カルシウムを精製する装置であるが、カルシウムに限定されず、ストロンチウム、バリウム等のアルカリ土類金属を精製することができる。
【００１７】
反応器２０は、略有底円筒状の反応器本体２２と、上蓋部２４とから構成され、鉛直方向に沿って立設される。反応器２０は、カルシウムの原料を収容する有底円筒状の第１の容器３０、精製されたカルシウムを回収する有底円筒状の第２の容器４０、及び有底円筒状のコレクタ６０を内部に備える。
【００１８】
反応器本体２２は上端に径方向外側に張り出した環状のフランジ２６ａを有する。上蓋部２４はフランジ２６ａ上に載置される環状のフランジ２６ｂを有する。反応器２０は、フランジ２６ａの内径より大きい内径と、フランジ２６ａの外径より小さい外径を有する環状の耐熱ガスケット１４ａにより、フランジ２６ａを有する反応器本体２２とフランジ２６ｂを有する上蓋部２４との間が封止されている。
【００１９】
上蓋部２４には、反応器２０より小径の有底円筒状のコレクタ６０が昇降可能に貫通した開口が設けられ、上蓋部２４の開口はガスケット１４ｂによりコレクタ６０との間が封止されている。
【００２０】
また、上蓋部２４には、図示しない真空ポンプ等の真空発生装置と真空発生装置に接続する真空発生管路とから構成される真空発生手段１６と、図示しないアルゴンガス供給源とアルゴンガス供給源に接続する不活性ガス供給管路とから構成される不活性ガス供給手段１８が接続されている。尚、真空発生手段１６及び不活性ガス供給手段１８の製造装置１０に対する接続位置は、上蓋部２４に限定されず、反応器本体２２に接続するように変更してもよい。
【００２１】
また、本実施形態では、不活性ガス供給手段１８を介して供給される不活性ガスとしてアルゴンガスが用いられるが、アルカリ土類金属との反応により品質劣化を防止する観点から、窒素以外の不活性ガス、例えばヘリウムガスを用いることができる。
【００２２】
第１の容器３０は、反応器２０内の下方に配置され、カルシウムの原料を収容する部材である。第１の容器３０は、カルシウムの製造終了後、凝固したカルシウムによって反応器本体２２の底部に固着して取り外し困難となることを防止するために、図示しない井桁あるいは板状の窒化珪素等の部材の上に載置されている。
【００２３】
尚、井桁あるいは板状の窒化珪素等の部材は、反応器２０の材料又は第１の容器３０の材料の含有物が反応する場合、例えば、反応器２０の材料がインコネルで、第１の容器３０の材料がチタンであり、インコネルに含まれるＮｉとＴｉが９４２℃以上で液体化（合金化）して合金を生成する場合でも、反応器２０と第１の容器３０が固着することを防止し得る。
【００２４】
第２の容器４０は、反応器２０内において第１の容器３０とコレクタ６０との間でコレクタ６０の鉛直方向下方に配置され、精製されたカルシウムを回収する部材である。第２の容器４０の外径は、第２の容器４０と反応器本体２２の内側面との間に間隙を形成するように、第１の容器３０の外径より小さく形成されている。また、第２の容器４０は、第１の容器３０の上に載置された図示しないグレーチングにより、第１の容器３０との間に間隙を有するように、第１の容器３０上に載置されている。
【００２５】
コレクタ６０は、反応器２０よりも小径な有底円筒状の部材であり、反応器２０の側内面から離間して配置され、図示しないアクチュエータ等の昇降駆動装置により反応器２０内の上方から下方の第２の容器４０近傍までの間を昇降可能な部材である。
【００２６】
また、コレクタ６０には、コレクタ６０外部から内部に貫通し、冷媒をコレクタ６０内部に供給可能な制御弁を備えた冷媒供給管路６２と、供給された冷媒をコレクタ６０外部に排出可能な図示しない制御弁を備えた冷媒排出管路とが設けられ、冷媒供給管路６２及び冷媒排出管路に空気を流通させることによりコレクタ６０が冷却される。尚、冷媒は、空気に限定されず、水等の流体を用いてもよい。
【００２７】
コレクタ６０の鉛直方向端部において、ドロッピングガイド保持部材６４が当該端部から重力方向（鉛直方向下向き）に延出し、ドロッピングガイド保持部材６４の鉛直方向端部において、融解したアルカリ土類金属の落下を補助する円錐状のドロッピングガイド６６が設けられている。また、コレクタ６０とドロッピングガイド６６との間のドロッピングガイド保持部材６４には、複数枚の板状部材からなるリフレクタ６８が設けられている。
【００２８】
反応器２０、第１の容器３０、第２の容器４０、コレクタ６０の材料として、ＳＵＳ材、ニッケル合金（例えばインコネル（登録商標））、ＳＳ材、モリブデン、チタン、窒化珪素、白金、それらを主成分とする合金等が使用できるが、耐熱性、高温での耐久性、機械加工性、回収するカルシウムの純度に対する影響の観点から、モリブデン、チタン、白金、それらを主成分とする合金が好ましい。また、反応器２０、第１の容器３０、第２の容器４０、コレクタ６０の材料は、同一の材料に限定されず、異なる材料であってもよい。
【００２９】
ヒータ５０は、第１の容器３０の周囲に配置され、第１の容器３０を加熱する部材、例えばＳｉＣヒータである。本実施形態では、ヒータを反応器２０の外部に配置したが、第１の容器３０を加熱することができれば、例えば、反応器本体２２の側内面と側外面との間に内在するように配置を変更してもよい。
【００３０】
本実施形態では、反応器２０は、装置のコンパクト化の観点から、鉛直方向に沿って立設された円筒状の部材であることが好ましいが、第２の容器４０が反応器２０内において第１の容器３０とコレクタ６０との間に配置されず、かつコレクタ６０の鉛直方向下方に配置されれば、鉛直方向に立設される円筒状部材に限定されず、例えば鉛直方向に立設される矩形筒状、Ｌ字状部材等の複雑な形状の反応器に形成されてもよい。
【００３１】
また、本実施形態では、第２の容器４０の外径は、第１の容器３０の外径より小さく形成されているが、第１の容器３０と反応器本体２２の内側面との間に間隙が形成できれば、第１の容器３０と第２の容器４０の外径を同一にしてもよい。
【００３２】
［アルカリ土類金属の製造方法］
図２を用いて、本実施形態のアルカリ土類金属の製造方法を説明する。図２は、本実施形態のアルカリ土類金属の製造方法を説明する図であり、（ａ）は加熱・蒸着工程を、（ｂ）は回収工程を示す。
【００３３】
（準備工程）
まず、カルシウムの原料を充填した第１の容器３０と、第２の容器４０とを、反応器２０内の下部に装入した後、反応器本体２２の開口を閉塞するように上蓋部２４を載置して、反応器２０を封止する。そして、反応器２０を製造装置１０に装置し、真空発生手段１６及び不活性ガス供給手段１８を接続する。
【００３４】
次に、真空発生手段１６により反応器２０内を真空状態に減圧した後、不活性ガス供給手段１８を介してアルゴンガスを供給して、反応器２０内をアルゴンガス雰囲気にするアルゴンガス置換を行う。その後、アルゴンガス置換を２回繰り返す。
【００３５】
そして、アルゴンガス置換の後、真空発生手段１６により反応器２０内を真空状態、例えば５０［Ｐａ］に減圧した後、コレクタ６０内の冷媒供給管路６２に空冷用空気を供給し、コレクタ６０の冷却を開始し、コレクタ６０の冷却状態を維持する。  
【００３６】
（加熱・蒸着工程）
ヒータ５０による第１の容器の加熱を開始し、第１の容器３０内の原料をカルシウムの沸点にまで真空状態を維持しながら加熱する。ヒータ５０は、例えば、５［℃／ｍｉｎ］の昇温速度で反応器２０の下部を加熱し、原料からカルシウムを気化させる。
【００３７】
コレクタ６０の冷却状態は継続しているので、原料から気化したカルシウムはコレクタ６０により冷却され、コレクタ６０の表面にカルシウム（蒸着物Ｄ）が蒸着する（図２（ａ））。特に、鉛直方向に沿って立設された反応器２０内において、第１の容器３０が反応器２０内の下方に、コレクタ６０が反応器２０の上方に設けられることによって、第１の容器３０内の原料を加熱した場合、第１の容器３０からコレクタ６０までの距離が長くなる。従って、コレクタ６０の冷却効果が高まり、反応器２０内は、圧力一定の真空状態で、高温の上方と低温の下方の温度差を大きくすることができるので、より高純度のカルシウムをコレクタ６０の表面に蒸着することができる。
【００３８】
第１の容器３０内の原料の温度がカルシウムの沸点まで到達した時点で、反応器２０内の圧力が非真空状態になるまで、不活性ガス供給手段１８を介してアルゴンガスを反応器２０内に供給するとともに、冷媒供給管路６２への冷媒供給を終了する。
【００３９】
尚、コレクタ６０の材料が高温で酸化するＴｉ等である場合、酸化物（例えば、Ｔｉの場合、酸化チタン）を生成してコレクタ６０が劣化するので、酸化を防止するために、冷媒供給管路６２を利用して、アルゴン、窒素等の不活性ガスをコレクタ６０内部に供給し、冷媒排出管路の制御弁を閉止して、コレクタ６０内部を不活性ガス雰囲気にする。また、冷媒供給管路６２を利用せず、当該不活性ガスを供給する管路をコレクタ６０に接続し、不活性ガスをコレクタ６０内部に供給し、コレクタ６０内部を不活性ガス雰囲気にしてもよい。
【００４０】
（回収工程）
ヒータ５０による原料加熱は継続され、冷媒が冷媒供給管路６２に供給されていないことから、コレクタ６０は次第に昇温され、コレクタ６０表面の温度がカルシウムの融点に到達する。回収工程では、図２（ｂ）に示されるように、蒸着工程によりコレクタ６０の表面に蒸着した蒸着物Ｄをアルゴンガス雰囲気の非真空状態で融解し、反応器２０内においてコレクタ６０の鉛直方向下方に配置された第２の容器４０に、融解した融解物Ｍを回収する。
【００４１】
第２の容器４０がコレクタ６０の鉛直方向下方に配置されているので、ヒータ５０によって加熱されたアルゴンガスによって、コレクタ６０の表面のカルシウムである蒸着物Ｄが加熱され融解すると、カルシウムの融解物Ｍが重力により第２の容器４０に落下し、精製されたアルカリ土類金属を容易に回収することができる。
【００４２】
そして、コレクタ６０の表面温度が当該融点を超えた時点で回収工程を終了し、カルシウムの精製を終了する。
【００４３】
尚、図２（ａ）に示されるように、コレクタ６０は反応器２０の側内面から離間して配置されているので、カルシウムが反応器２０の側内面に蒸着することを抑制できる。従って、コレクタ６０表面の蒸着物Ｄが融解した融解物Ｍを第２の容器４０に落下させ、精製されたカルシウムを効率的に回収することができる。
【００４４】
さらに、コレクタ６０は反応器２０内の上部から第２の容器４０までの間を、昇降駆動部材により昇降可能な部材である。第１の容器３０内の原料からカルシウムを気化させる場合、コレクタ６０を反応器２０内の上方に上昇させ、第１の容器３０からコレクタ６０までの温度差を大きくし、コレクタ６０表面に高純度のカルシウムの蒸着物Ｄを蒸着させる。そして、コレクタ６０表面の蒸着物Ｄを融解させる場合、コレクタ６０を第２の容器４０近傍まで降下させ、第２の容器４０に落下する融解物Ｍが第２の容器４０から飛散することを防止する。従って、精製されたカルシウムを効率的に回収することができる。
【００４５】
本実施形態によれば、原料の加熱から精製されたカルシウムの回収まで、カルシウムを空気に曝すことなく製造装置１０内でカルシウムを製造でき、酸化物、窒化物の生成を防止し、品質の劣化を抑制できる。
【００４６】
［実施例］
内径１３０［ｍｍ］、全長６５０［ｍｍ］で材質インコネルの反応器２０と、内径１１８［ｍｍ］、深さ５０［ｍｍ］で材質チタンの容器３０と、内径１０６［ｍｍ］、深さ５０［ｍｍ］で材質チタンの容器４０と、外径３５［ｍｍ］、全長４１０［ｍｍ］で材質チタンのコレクタ６０と、反応器２０の外部で容器３０，４０の周囲に配置されたＳｉＣヒータのヒータ５０と備えた製造装置１０（図１）を用いて、表１に示される組成のカルシウム原料から高純度のカルシウムを製造した。
【００４７】
まず、反応器２０内の下部に井桁部材を載置し、表１に示された原料２００［ｇ］を充填した第１の容器３０を井桁部材の上に載置し、次いで第１の容器３０の上にグレーチングを載置し、そしてグレーチング上に高純度カルシウム回収用の第２の容器４０を装入した。
【００４８】
次に、上蓋部２４を反応器本体２２に載置して反応器２０を封止した。そして、反応器２０内を５０［Ｐａ］に減圧した後、アルゴンガスを供給して、反応器２０内をアルゴンガス雰囲気に置換し、同様の置換作業を２回繰り返した。
【００４９】
次に、反応器２０内を真空状態（５０［Ｐａ］）に減圧した後、コレクタ６０内の冷媒供給管路６２に空冷用空気を供給し、コレクタ６０の冷却を開始し、コレクタ６０の温度を１７０［℃］に維持した。
【００５０】
次に、コレクタ６０を反応器２０の上部に上昇させた状態で、ＳｉＣヒータ５０を起動させ、第１の容器３０内の原料をカルシウムの沸点（７９８［℃］；１００［Ｐａ］時の沸点）にまで、５［℃／ｍｉｎ］の昇温速度で加熱した。その結果、コレクタ６０の表面に高純度カルシウムの蒸着物が蒸着した。
【００５１】
第１の容器３０内の原料の温度がカルシウムの沸点まで到達した時点で、反応器２０内が非真空状態（０．１［ＭＰａ］）になるまでアルゴンガスを反応器２０内に供給してアルゴンガス雰囲気を形成するとともに、空冷用空気の供給を停止することでコレクタ６０の冷却を終了した。また、冷媒供給管路６２を利用してコレクタ６０内部にアルゴンガスを供給し、冷媒排出管路の制御弁を閉止して、コレクタ６０内部にアルゴンガス雰囲気にした。
【００５２】
続いて、コレクタ６０を第２の容器４０の近傍に降下させ、コレクタ６０の表面に蒸着した蒸着物Ｄが融解した融解物Ｍを、ドロッピングガイド６６を介して落下させ、コレクタ６０の鉛直方下方に配置された第２の容器４０に回収した。
【００５３】
そして、コレクタ６０の温度が上昇して、コレクタ６０の表面温度がカルシウムの融点（８４２［℃］）を超えた時点で、ＳｉＣヒータ５０による加熱を終了し、高純度カルシウムの製造を終了した。
【００５４】
この結果、純度９９．９［ｗｔ％］のカルシウムを１９８［ｇ］回収することができた。尚、コレクタ６０は反応器２０の側内面から離間して配置されているので、蒸着したカルシウムが反応器２０の側内面に蒸着することを防止できた。また、原料の加熱から高純度カルシウムの回収まで、カルシウムを空気に曝すことなく製造装置１０内で高純度カルシウムを製造でき、酸化物、窒化物を生成せずに、品質の劣化を抑制できた。
【００５５】
高純度カルシウムの窒化物を生成し、蛍光体の原料として用いた場合、Ｆｅ、Ｃｏ、Ｎｉが低濃度、例えば２０ｐｐｍ以下の品質が要求されるが、表１より当該品質を満たすことができる。
【００５６】
【表１】
2018059177.tif 000003
【００５７】
さらに、第１の容器３０、第２の容器４０及びコレクタ６０の材料を表２のように変えた以外は上記実施例と同じ条件で、第１の容器３０、第２の容器４０及びコレクタ６０の材料が回収された高純度カルシウムに与える影響を観察した。表２は、第２の容器４０に回収した高純度カルシウム中の代表的な微量成分を示す。
【００５８】
【表２】
2018059177.tif 000004
【００５９】
表２により、第１の容器３０、第２の容器４０及びコレクタ６０の材料として、回収した高純度カルシウム中の微量成分のうち、Ｆｅ、Ｃｏ、及びＮｉが２０ｐｐｍ以下であるＭｏ及びＴｉが好ましいことがわかった。
【符号の説明】
【００６０】
１０…製造装置、  １６…真空発生手段、  １８…不活性ガス供給手段、  ２０…反応器，３０…第１の容器，４０…第２の容器，  ５０…ヒータ，  ６０…コレクタ，  ６６
…ドロッピングガイド，  Ｄ…蒸着物，  Ｍ…融解物。
【図１】
2018059177.tif 000005
【図２】
2018059177.tif 000006